(57)【特許請求の範囲】
【請求項１】
(Ａ)可溶性第一スズ塩及び可溶性ビスマス塩、
(Ｂ)有機スルホン酸、脂肪族カルボン酸などの有機酸、及びホウフッ化水素酸、ケイフッ化水素酸、スルファミン酸などの無機酸の少なくとも一種、
(Ｃ)チオ尿素系化合物とアミン系化合物の混合物よりなる錯化剤
を含有し、上記錯化剤の合計含有量が５〜３００ｇ／Ｌであることを特徴とする無電解スズ−ビスマス合金メッキ浴。
【請求項２】
(Ｃ)のチオ尿素系化合物が、チオ尿素と、窒素原子或は硫黄原子の１個以上に置換基が結合した分子容がチオ尿素より大きいチオ尿素誘導体との混合物であることを特徴とする請求項１に記載の無電解スズ−ビスマス合金メッキ浴。
【請求項３】
請求項１又は２に記載の無電解メッキ浴に、さらに還元剤を含有することを特徴とする無電解スズ−ビスマス合金メッキ浴。
【請求項４】
請求項１〜３のいずれか１項に記載した無電解メッキ浴に、さらにノニオン系界面活性剤、カチオン系界面活性剤、アニオン系界面活性剤及び両性界面活性剤よりなる群から選ばれた少なくとも一種の界面活性剤を含有することを特徴とする無電解スズ−ビスマス合金メッキ浴。
【請求項５】
請求項４に記載の界面活性剤が、ノニオン系界面活性剤と両性界面活性剤の混合物であることを特徴とする無電解スズ−ビスマス合金メッキ浴。
【発明の詳細な説明】
【０００１】
【発明の属する技術分野】
本発明は無電解スズ−ビスマス合金メッキ浴に関して、スズとビスマスを確実に共析化させて、スズ皮膜などに比べても遜色のない接合強度と外観を有するスズ−ビスマス合金皮膜を得るとともに、浴の高温経時安定性にも優れたものを提供する。
【０００２】
【従来の技術】
米国特許第５４３５８３８号公報には、アルカンスルホン酸第一スズとアルカンスルホン酸ビスマスとチオ尿素を含有する酸水溶液であって、ビスマス塩濃度が０.２〜１.０ｇ／Ｌであり、且つ、メッキ浴中のスズ対ビスマスの組成比率が３０：１の比率よりもビスマス含有量が低く設定された無電解スズ−ビスマス合金メッキ浴が開示されている。
【０００３】
一般に、チオ尿素の存在下に、第一スズイオンとビスマスイオンを共存させた酸水溶液中に被メッキ物である銅板を浸漬すると、ビスマスの酸化還元電位はスズよりかなり貴であるために、銅の表面上にはビスマスが優先的に析出し、スズの共析化は容易でない。
このため、上記従来技術の無電解スズ−ビスマス合金メッキ浴は、メッキ浴中の可溶性ビスマス塩の濃度、並びにスズに対するビスマスの組成比を所定以下に低く抑制して、スズ−ビスマス合金皮膜を析出させようとする(即ち、スズとビスマスを共析化させようとする)ものだと考えられる。
【０００４】
【発明が解決しようとする課題】
しかしながら、上記従来技術では、メッキ浴中のビスマス塩の濃度、並びにスズに対するビスマス組成比を所定以下に低く抑制する必要があるため、メッキ操業中に絶えず(例えば、極端な場合、十数分おきに)ビスマス塩を補給しなければならず、浴の管理が煩雑であるばかりでなく、析出皮膜のＳｎ／Ｂｉ組成比を所望する組成比に調整するのが容易でないという実情がある。
【０００５】
一方、実際の無電解スズ−ビスマス合金メッキにおいては、析出速度を高く保持して生産性を向上する見地から、６０〜７０℃の浴温で、２００時間、或はそれ以上の時間に亘って連続運転するのが一般的である。しかしながら、上記従来技術の無電解スズ−ビスマス合金メッキ浴では、メッキ浴の高温経時安定性が低いうえ、得られるメッキ皮膜の外観はかなり黒ずみ、そのために皮膜の接合強度も無電解スズメッキ皮膜、或はスズ−鉛合金メッキ皮膜などに比べてかなり劣ってしまう。
本発明は、無電解スズ−ビスマス合金メッキ浴において、スズとビスマスを確実に共析化させ、スズ皮膜などに比べても遜色のない接合強度と外観を有するメッキ皮膜を得ることを技術的課題とする。
【０００６】
【課題を解決するための手段】
本発明者らは、無電解スズ−ビスマス合金メッキ浴中に、ジエチレントリアミン五酢酸やエチレンジアミン四酢酸などのアミノ酢酸系化合物を初めとするアミン系化合物がチオ尿素と共存すると、ビスマス塩濃度を低く抑制しなくても、スズとビスマスを円滑に共析化できること、また、この共存下において、チオ尿素とチオ尿素誘導体を併用すると、得られるメッキ皮膜の接合強度や外観がより向上することなどを見い出し、本発明を完成した。
【０００７】
即ち、本発明１は、(Ａ)可溶性第一スズ塩及び可溶性ビスマス塩、
(Ｂ)有機スルホン酸、脂肪族カルボン酸などの有機酸、及びホウフッ化水素酸、ケイフッ化水素酸、スルファミン酸などの無機酸の少なくとも一種、
(Ｃ)チオ尿素系化合物とアミン系化合物の混合物よりなる錯化剤
を含有し、上記錯化剤の合計含有量が５〜３００ｇ／Ｌであることを特徴とする無電解スズ−ビスマス合金メッキ浴である。
【０００８】
本発明２は、上記本発明１において、(Ｃ)のチオ尿素系化合物が、チオ尿素と、窒素原子或は硫黄原子の１個以上に置換基が結合した分子容がチオ尿素より大きいチオ尿素誘導体との混合物であることを特徴とするものである。
【００１１】
本発明３は、上記本発明１又は２の無電解メッキ浴に、さらに還元剤を含有することを特徴とするものである。
【００１２】
本発明４は、上記本発明１〜３のいずれかの無電解メッキ浴に、さらにノニオン系界面活性剤、カチオン系界面活性剤、アニオン系界面活性剤及び両性界面活性剤よりなる群から選ばれた少なくとも一種の界面活性剤を含有することを特徴とするものである。
【００１３】
本発明５は、上記本発明４の界面活性剤が、ノニオン系界面活性剤と両性界面活性剤の混合物であることを特徴とするものである。
【００１４】
【発明の実施の形態】
本発明の錯化剤は、チオ尿素系化合物とアミン系化合物との混合物をいう。
上記チオ尿素系化合物はチオ尿素とチオ尿素誘導体を包含する概念である。
当該チオ尿素誘導体は、基本的に、チオ尿素の窒素原子或は硫黄原子の１個以上に各種の置換基が結合して、分子容がチオ尿素より大きい化合物をいい、具体的には、１,３―ジメチルチオ尿素、トリメチルチオ尿素、ジエチルチオ尿素(例えば、１,３―ジエチル―２―チオ尿素)、Ｎ,Ｎ′―ジイソプロピルチオ尿素、アリルチオ尿素、アセチルチオ尿素、エチレンチオ尿素、１,３―ジフェニルチオ尿素、二酸化チオ尿素、チオセミカルバジドなどが挙げられる。
一方、上記アミン系化合物は、アミノ酢酸、アミノプロピオン酸、アミノ吉草酸、アミノ酸などのアミノカルボン酸系化合物、エチレンジアミン、ペンタエチレンヘキサミンなどのポリアミン類、アミノトリメチレンリン酸、ベンジルアミン、２−ナフチルアミン、イソブチルアミンなどのモノアミン類、モノエタノールアミン、ジエタノールアミンなどのアミノアルコール類などを包含する概念である。
上記アミン系化合物のうちのアミノカルボン酸系化合物の具体例としては、エチレンジアミン四酢酸(ＥＤＴＡ)、エチレンジアミン四酢酸二ナトリウム塩(ＥＤＴＡ・２Ｎａ)、ヒドロキシエチルエチレンジアミン三酢酸(ＨＥＤＴＡ)、ジエチレントリアミン五酢酸(ＤＴＰＡ)、トリエチレンテトラミン六酢酸(ＴＴＨＡ)、エチレンジアミンテトラプロピオン酸、ニトリロ三酢酸(ＮＴＡ)、イミノジ酢酸(ＩＤＡ)、イミノジプロピオン酸(ＩＤＰ)、メタフェニレンジアミン四酢酸、１,２−ジアミノシクロヘキサン−Ｎ,Ｎ,Ｎ′,Ｎ′−四酢酸、ジアミノプロピオン酸、グルタミン酸、オルニチン、システイン、Ｎ,Ｎ−ビス(２−ヒドロキシエチル)グリシンなどが挙げられる。
また、上記アミン系化合物のうちのポリアミン類、モノアミン類、アミノアルコール類などの具体例としては、エチレンジアミンテトラメチレンリン酸、ジエチレントリアミンペンタメチレンリン酸、アミノトリメチレンリン酸、アミノトリメチレンリン酸五ナトリウム塩、モノエタノールアミン、ジエタノールアミン、トリエタノールアミン、モノプロパノールアミン、ジプロパノールアミン、トリプロパノールアミン、ベンジルアミン、２―ナフチルアミン、イソブチルアミン、イソアミルアミン、メチレンジアミン、エチレンジアミン、テトラメチレンジアミン、ペンタメチレンジアミン、ヘキサメチレンジアミン、ジエチレントリアミン、テトラエチレンペンタミン、ペンタエチレンヘキサミン、ヘキサエチレンヘプタミン、シンナミルアミン、ｐ―メトキシシンナミルアミンなどが挙げられる。
【００１５】
上記チオ尿素系化合物とアミン系化合物は夫々単用又は併用することにより、任意に組み合わせることができ、例えば、チオ尿素とＤＴＰＡ、チオ尿素とＮＴＡ、チオ尿素とＩＤＡ、チオ尿素とＤＴＰＡ、チオ尿素とＴＴＨＡ、チオ尿素とＥＤＴＡ、チオ尿素とエチレンジアミン、チオ尿素とエチレンジアミンテトラメチレンリン酸、チオ尿素とエタノールアミン、アリルチオ尿素などのチオ尿素誘導体とＥＤＴＡ、１,３−ジメチルチオ尿素などのチオ尿素誘導体とＴＴＨＡ、アセチルチオ尿素などのチオ尿素誘導体とＨＥＤＴＡ、ジエチルチオ尿素などのチオ尿素誘導体とＴＴＨＡ、チオ尿素とエチレンチオ尿素とＮＴＡ、チオ尿素とアリルチオ尿素とＨＥＤＴＡ、チオ尿素と１,３−ジメチルチオ尿素とＩＤＰ、チオ尿素と二酸化チオ尿素とＤＴＰＡなどが挙げられる。
上記チオ尿素系化合物とアミン系化合物の混合物よりなる錯化剤の添加量は、合計で５〜３００ｇ／Ｌ、好ましくは５０〜２００ｇ／Ｌである。
【００１６】
上記可溶性第一スズ塩及び可溶性ビスマス塩としては、夫々限定されるものではなく、任意の可溶性の塩類を使用できる。なかでも、可溶性第一スズ塩としては、後述する有機スルホン酸との塩類が好ましく、具体的には、メタンスルホン酸第一スズ、エタンスルホン酸第一スズ、２−ヒドロキシプロパン−１−スルホン酸第一スズ、ｐ−フェノールスルホン酸第一スズなどが挙げられる。また、可溶性ビスマス塩としては、上記有機スルホン酸、或は無機酸の塩類が好ましく、具体的には、メタンスルホン酸ビスマス、エタンスルホン酸ビスマス、ｐ−フェノールスルホン酸ビスマス、硝酸ビスマス、塩化ビスマスなどが挙げられる。
当該可溶性第一スズ塩或は可溶性ビスマス塩の金属塩としての換算添加量は、夫々０.１〜２００ｇ／Ｌであり、好ましくは１〜８０ｇ／Ｌである。ちなみに、本発明では、前記従来技術のように、可溶性ビスマス塩の濃度や浴中のスズ塩に対するビスマス塩の含有比率を低く抑制する制限はない。
【００１７】
本発明の無電解メッキ浴のベースを構成する酸としては、排水処理が比較的容易なアルカンスルホン酸、アルカノールスルホン酸、芳香族スルホン酸等の有機スルホン酸、或は、脂肪族カルボン酸などの有機酸が好ましいが、ホウフッ化水素酸、ケイフッ化水素酸、スルファミン酸、塩酸、硫酸、過塩素酸などの無機酸でも差し支えない。
上記の酸は単用又は併用でき、酸の添加量は０.１〜３００ｇ／Ｌであり、好ましくは２０〜１２０ｇ／Ｌである。
【００１８】
上記アルカンスルホン酸としては、化学式ＣnＨ2n+1ＳＯ3Ｈ(例えば、ｎ=１〜５、好ましくは１〜３)で示されるものが使用でき、具体的には、メタンスルホン酸、エタンスルホン酸、１―プロパンスルホン酸、２―プロパンスルホン酸、１―ブタンスルホン酸、２―ブタンスルホン酸、ペンタンスルホン酸などの外、ヘキサンスルホン酸、デカンスルホン酸、ドデカンスルホン酸などが挙げられる。
【００１９】
上記アルカノールスルホン酸としては、化学式
ＣmＨ2m+1-ＣＨ(ＯＨ)-ＣpＨ2p-ＳＯ3Ｈ(例えば、ｍ=０〜６、ｐ=１〜５)
で示されるものが使用でき、具体的には、２―ヒドロキシエタン―１―スルホン酸、２―ヒドロキシプロパン―１―スルホン酸、２―ヒドロキシブタン―１―スルホン酸、２―ヒドロキシペンタン―１―スルホン酸などの外、１―ヒドロキシプロパン―２―スルホン酸、３―ヒドロキシプロパン―１―スルホン酸、４―ヒドロキシブタン―１―スルホン酸、２―ヒドロキシヘキサン―１―スルホン酸、２―ヒドロキシデカン―１―スルホン酸、２―ヒドロキシドデカン―１―スルホン酸などが挙げられる。
【００２０】
上記芳香族スルホン酸は、基本的にはベンゼンスルホン酸、アルキルベンゼンスルホン酸、フェノールスルホン酸、ナフタレンスルホン酸、アルキルナフタレンスルホン酸などであって、具体的には、１−ナフタレンスルホン酸、２―ナフタレンスルホン酸、トルエンスルホン酸、キシレンスルホン酸、ｐ―フェノールスルホン酸、クレゾールスルホン酸、スルホサリチル酸、ニトロベンゼンスルホン酸、スルホ安息香酸、ジフェニルアミン―４―スルホン酸などが挙げられる。
【００２１】
上記脂肪族カルボン酸としては、一般に、炭素数１〜６のカルボン酸が使用できる。具体的には、酢酸、プロピオン酸、酪酸、クエン酸、酒石酸、グルコン酸、スルホコハク酸、トリフルオロ酢酸などが挙げられる。
【００２２】
上記還元剤は、前記金属塩の還元用、及びその析出速度や析出合金比率の調整用などに添加され、リン酸系化合物、アミンボラン類、水素化ホウ素化合物、ヒドラジン誘導体などを単用又は併用できる。
当該リン酸系化合物としては、次亜リン酸、亜リン酸、ピロリン酸、ポリリン酸、或はこれらのアンモニウム、リチウム、ナトリウム、カリウム、カルシウム等の塩が挙げられる。
当該アミンボラン類としては、ジメチルアミンボラン、トリメチルアミンボラン、イソプロピルアミンボラン、モルホリンボランなどが挙げられる。
当該水素化ホウ素化合物としては水素化ホウ素ナトリウムなどが挙げられる。
当該ヒドラジン誘導体としては、ヒドラジン水和物、メチルヒドラジン、フェニルヒドラジンなどが挙げられる。
上記還元剤の添加量は５〜２００ｇ／Ｌであり、好ましくは３０〜１５０ｇ／Ｌである。
【００２３】
本発明の無電解メッキ浴には上述の成分以外に、目的に応じて公知の界面活性剤、ｐＨ調整剤、平滑剤、応力緩和剤、光沢剤、半光沢剤、安定化補助錯化剤、隠蔽錯化剤、酸化防止剤などの無電解メッキ浴に通常使用される添加剤を混合できることは勿論である。
【００２４】
上記界面活性剤は、ノニオン系界面活性剤、両性界面活性剤、カチオン系界面活性剤、或はアニオン系界面活性剤が挙げられ、これら各種の活性剤を単用又は併用できる。
その添加量は０.０１〜１００ｇ／Ｌ、好ましくは０.１〜５０ｇ／Ｌである。
【００２５】
当該ノニオン系界面活性剤の具体例としては、Ｃ1〜Ｃ20アルカノール、フェノール、ナフトール、ビスフェノール類、Ｃ1〜Ｃ25アルキルフェノール、アリールアルキルフェノール、Ｃ1〜Ｃ25アルキルナフトール、Ｃ1〜Ｃ25アルコキシル化リン酸(塩)、ソルビタンエステル、ポリアルキレングリコール、Ｃ1〜Ｃ22脂肪族アミン、Ｃ1〜Ｃ22脂肪族アミドなどにエチレンオキシド(ＥＯ)及び／又はプロピレンオキシド(ＰＯ)を２〜３００モル付加縮合させたものや、Ｃ1〜Ｃ25アルコキシル化リン酸(塩)などが挙げられる。
【００２６】
上記エチレンオキシド(ＥＯ)及び／又はプロピレンオキシド(ＰＯ)を付加縮合させるＣ1〜Ｃ20アルカノールとしては、メタノール、エタノール、ｎ−ブタノール、ｔ−ブタノール、ｎ−ヘキサノール、オクタノール、デカノール、ラウリルアルコール、テトラデカノール、ヘキサデカノール、ステアリルアルコール、エイコサノール、オレイルアルコール、ドコサノールなどが挙げられる。
同じく上記ビスフェノール類としては、ビスフェノールＡ、ビスフェノールＢ、ビスフェノールＦなどが挙げられる。
上記Ｃ1〜Ｃ25アルキルフェノールとしては、モノ、ジ、若しくはトリアルキル置換フェノール、例えば、ｐ−メチルフェノール、ｐ−ブチルフェノール、ｐ−イソオクチルフェノール、ｐ−ノニルフェノール、ｐ−ヘキシルフェノール、２,４−ジブチルフェノール、２,４,６−トリブチルフェノール、ジノニルフェノール、ｐ−ドデシルフェノール、ｐ−ラウリルフェノール、ｐ−ステアリルフェノールなどが挙げられる。
上記アリールアルキルフェノールとしては、２−フェニルイソプロピルフェノール、クミルフェノール、(モノ、ジ又はトリ)スチレン化フェノール、(モノ、ジ又はトリ)ベンジルフェノールなどが挙げられる。
上記Ｃ1〜Ｃ25アルキルナフトールのアルキル基としては、メチル、エチル、プロピル、ブチル、ヘキシル、オクチル、デシル、ドデシル、オクタデシルなどが挙げられ、ナフタレン核の任意の位置にあって良い。
上記アルキレングリコールとしては、ポリオキシエチレングリコール、ポリオキシプロピレングリコール、ポリオキシエチレンポリオキシプロピレン・コポリマーなどが挙げられる。
【００２７】
上記Ｃ1〜Ｃ25アルコキシル化リン酸(塩)は、下記の一般式(ａ)で表されるものである。
【化１】
0004099684.tif 000002
(式(ａ)中、Ｒa及びＲbは同一又は異なるＣ1〜Ｃ25アルキル、但し、一方がＨであっても良い。ＭはＨ又はアルカリ金属を示す。)
【００２８】
上記ソルビタンエステルとしては、モノ、ジ又はトリエステル化した１,４−、１,５−又は３,６−ソルビタン、例えばソルビタンモノラウレート、ソルビタンモノパルミテート、ソルビタンジステアレート、ソルビタンジオレエート、ソルビタン混合脂肪酸エステルなどが挙げられる。
上記Ｃ1〜Ｃ22脂肪族アミンとしては、プロピルアミン、ブチルアミン、ヘキシルアミン、オクチルアミン、デシルアミン、ラウリルアミン、ミリスチルアミン、ステアリルアミン、オレイルアミン、牛脂アミン、エチレンジアミン、プロピレンジアミンなどの飽和及び不飽和脂肪酸アミンなどが挙げられる。
上記Ｃ1〜Ｃ22脂肪族アミドとしては、プロピオン酸、酪酸、カプリル酸、カプリン酸、ラウリン酸、ミリスチン酸、パルミチン酸、ステアリン酸、オレイン酸、ベヘン酸、ヤシ油脂肪酸、牛脂脂肪酸などのアミドが挙げられる。
【００２９】
更に、上記ノニオン系界面活性剤としては、
Ｒ1Ｎ(Ｒ2)2→Ｏ
(上式中、Ｒ1はＣ5〜Ｃ25アルキル又はＲＣＯＮＨＲ3(Ｒ3はＣ1〜Ｃ5アルキレンを示す)、Ｒ2は同一又は異なるＣ1〜Ｃ5アルキルを示す。)
などで示されるアミンオキシドを用いることができる。
【００３０】
上記カチオン系界面活性剤としては、下記の一般式(ｂ)で表される第４級アンモニウム塩
【００３１】
【化２】
0004099684.tif 000003
(式(ｂ)中、Ｘはハロゲン、ヒドロキシ、Ｃ1〜Ｃ5アルカンスルホン酸又は硫酸、Ｒ1、Ｒ2、Ｒ3及びＲ4は同一又は異なるＣ1〜Ｃ20アルキル、アリール又はベンジルを示す。)
或は、下記の一般式(ｃ)で表されるピリジニウム塩などが挙げられる。
【００３２】
【化３】
0004099684.tif 000004
(式(ｃ)中、Ｘはハロゲン、ヒドロキシ、Ｃ1〜Ｃ5アルカンスルホン酸又は硫酸、Ｒ5はＣ1〜Ｃ20アルキル、Ｒ6はＨ又はＣ1〜Ｃ10アルキルを示す。)
【００３３】
塩の形態のカチオン系界面活性剤の例としては、ラウリルトリメチルアンモニウム塩、ステアリルトリメチルアンモニウム塩、ラウリルジメチルエチルアンモニウム塩、オクタデシルジメチルエチルアンモニウム塩、ジメチルベンジルラウリルアンモニウム塩、セチルジメチルベンジルアンモニウム塩、オクタデシルジメチルベンジルアンモニウム塩、トリメチルベンジルアンモニウム塩、トリエチルベンジルアンモニウム塩、ジメチルジフェニルアンモニウム塩、ベンジルジメチルフェニルアンモニウム塩、ヘキサデシルピリジニウム塩、ラウリルピリジニウム塩、ドデシルピリジニウム塩、ステアリルアミンアセテート、ラウリルアミンアセテート、オクタデシルアミンアセテートなどが挙げられる。
【００３４】
上記アニオン系界面活性剤としては、アルキル硫酸塩、ポリオキシエチレンアルキルエーテル硫酸塩、ポリオキシエチレンアルキルフェニルエーテル硫酸塩、アルキルベンゼンスルホン酸塩、｛(モノ、ジ、トリ)アルキル｝ナフタレンスルホン酸塩などが挙げられる。アルキル硫酸塩としては、ラウリル硫酸ナトリウム、オレイル硫酸ナトリウムなどが挙げられる。ポリオキシエチレンアルキルエーテル硫酸塩としては、ポリオキシエチレン(ＥＯ５)ノニルエーテル硫酸ナトリウム、ポリオキシエチレン(ＥＯ１５)ドデシルエーテル硫酸ナトリウムなどが挙げられる。ポリオキシエチレンアルキルフェニルエーテル硫酸塩としては、ポリオキシエチレン(ＥＯ１５)ノニルフェニルエーテル硫酸塩などが挙げられる。アルキルベンゼンスルホン酸塩としては、ドデシルベンゼンスルホン酸ナトリウムなどが挙げられる。また、｛(モノ、ジ、トリ)アルキル｝ナフタレンスルホン酸塩としては、ナフタレンスルホン酸塩、ジブチルナフタレンスルホン酸ナトリウム、ナフタレンスルホン酸ホルマリン縮合物などが挙げられる。
【００３５】
上記両性界面活性剤としては、カルボキシベタイン、イミダゾリンベタイン、スルホベタイン、アミノカルボン酸などが挙げられる。また、エチレンオキシド及び／又はプロピレンオキシドとアルキルアミン又はジアミンとの縮合生成物の硫酸化、或はスルホン酸化付加物も使用できる。
【００３６】
上記カルボキシベタインは下記の一般式(ｄ)で表されるものである。
【化４】
0004099684.tif 000005
(式(ｄ)中、Ｒ7はＣ1〜Ｃ20アルキル、Ｒ8及びＲ9は同一又は異なるＣ1〜Ｃ5アルキル、ｎは１〜３の整数を示す。)
【００３７】
上記イミダゾリンベタインは下記の一般式(ｅ)で表されるものである。
【化５】
0004099684.tif 000006
(式(ｅ)中、Ｒ10はＣ1〜Ｃ20アルキル、Ｒ11は(ＣＨ2)mＯＨ又は(ＣＨ2)mＯＣＨ2ＣＯ2-、Ｒ12は(ＣＨ2)nＣＯ2-、(ＣＨ2)nＳＯ3-、ＣＨ(ＯＨ)ＣＨ2ＳＯ3-、ｍ及びｎは１〜４の整数を示す。)
【００３８】
代表的なカルボキシベタイン、或はイミダゾリンベタインは、ラウリルジメチルアミノ酢酸ベタイン、ミリスチルジメチルアミノ酢酸ベタイン、ステアリルジメチルアミノ酢酸ベタイン、ヤシ油脂肪酸アミドプロピルジメチルアミノ酢酸ベタイン、２−ウンデシル−１−カルボキシメチル−１−ヒドロキシエチルイミダゾリニウムベタイン、２−オクチル−１−カルボキシメチル−１−カルボキシエチルイミダゾリニウムベタインなどが挙げられ、硫酸化及びスルホン酸化付加物としてはエトキシル化アルキルアミンの硫酸付加物、スルホン酸化ラウリル酸誘導体ナトリウム塩などが挙げられる。
【００３９】
上記スルホベタインとしては、ヤシ油脂肪酸アミドプロピルジメチルアンモニウム−２−ヒドロキシプロパンスルホン酸、Ｎ−ココイルメチルタウリンナトリウム、Ｎ−パルミトイルメチルタウリンナトリウムなどが挙げられる。
アミノカルボン酸としては、ジオクチルアミノエチルグリシン、Ｎ−ラウリルアミノプロピオン酸、オクチルジ(アミノエチル)グリシンナトリウム塩などが挙げられる。
【００４０】
上記無電解浴でメッキを施す条件としては、浴温は４５〜９０℃であり、析出速度を増す見地からは５０〜７０℃が好ましい。
【００４１】
【作用】
本発明１〜２のメッキ浴には、錯化剤であるチオ尿素系化合物とアミン系化合物が共存する。このうち、チオ尿素系化合物は被メッキ物の材質をなす銅、或は銅合金に作用して錯イオンを形成するため、この銅(或は、銅合金)と浴中のスズ、或はビスマスとの間で酸化還元電位の逆転が起こると考えられる。
一方、上記アミン系化合物(例えば、アミノカルボン酸系化合物やポリアミン類など)は浴中の主にビスマスイオンに作用して、ビスマスの酸化還元電位を卑の側に変移させるため、スズとビスマス間の酸化還元電位の差異が縮減すると推定できる。
また、チオ尿素誘導体はチオ尿素より分子容が大きいという立体的特性があるため、チオ尿素とは異なり、浴中のビスマスイオンに対して上記アミン系化合物に類する作用(即ち、ビスマスの酸化還元電位の変移機能)を奏するものと推定できる。
この結果、浴中のスズ及びビスマスと被メッキ物の銅(銅合金)との間で化学置換反応がスムーズに進行し、被メッキ物の表面に金属スズと金属ビスマスが円滑に共析化する。
【００４２】
【発明の効果】
(1)錯化剤として、本発明１〜２ではチオ尿素系化合物とアミノカルボン酸系化合物を初めとする各種アミン系化合物を併用するため、従来技術のように、浴中のビスマス塩の濃度、並びにスズ塩に対するビスマス塩の組成比率を低く抑制する必要がなく、円滑にメッキ浴からスズとビスマスを共析化して、スズ−ビスマス合金皮膜を形成できる(後述の試験例参照)。
従って、従来技術とは異なり、絶えずメッキ液(特に、ビスマス塩)を補充する煩雑な手間が要らない。また、後述の試験例に示すように、チオ尿素とアミン系化合物のいずれかしか存在しない比較例では、スズ−ビスマス合金皮膜の組成比(即ち、皮膜中のビスマスの含有比率)はメッキ浴中のビスマス組成比とは掛け離れた数値になるが、本発明のメッキ浴では、相対的にメッキ浴と皮膜の組成比は比較的近い数値を示し、皮膜組成比の調整が容易になる。
【００４３】
(2)後述の試験例に示すように、チオ尿素とアミン系化合物のいずれかしか存在しない比較例では、得られる皮膜は黒色外観を呈し、皮膜の接合強度も劣るが、本発明のメッキ浴では、得られるスズ−ビスマス合金皮膜は金属光沢を具備した白色の良好な外観を呈する。また、スズ皮膜、或は錫−鉛合金皮膜に比べても遜色がない優れた接合強度を示すため、本発明の無電解スズ−ビスマス合金メッキ浴は、最近の小型化、複雑化、多ピン化が急速に進む電子部品にも充分に対応でき、殊に、ＴＡＢなどを初めとする高密度実装品にも有効である。
【００４４】
(3)本発明２では、チオ尿素系化合物とアミン系化合物の共存下において、チオ尿素系化合物としてチオ尿素とチオ尿素誘導体を併用するため、得られるスズ−ビスマス合金皮膜の接合強度を一層強固に向上できる。
また、本発明５では、メッキ浴に界面活性剤としてノニオン系界面活性剤と両性界面活性剤を併用添加するため、同様に、スズ−ビスマス合金皮膜の接合強度を一層強固に向上できる。
【００４５】
(4)冒述したように、実際の無電解スズ−ビスマス合金メッキ浴では、生産性の見地から、メッキ浴を６０〜７０℃程度の高温で２００〜３００時間に亘り連続加熱運転するのが一般的である。
このような状況下にあって、後述の試験例にも示すように、２００時間経過した時点において、チオ尿素とアミン系化合物のいずれかしか存在しない比較例のメッキ浴では、メッキ浴に濁りや沈殿が生じて分解が起こるのに対して、本発明のメッキ浴では、浴が分解せずにきわめて安定であり、無電解メッキ浴の実用レベルを有効に確保できる。
【００４６】
【実施例】
以下、無電解スズ−ビスマス合金メッキ浴の実施例を順次説明するとともに、各メッキ浴の高温経時安定性、並びにメッキ浴から得られた皮膜の接合強度、外観などの各種試験例を述べる。
尚、本発明は下記の実施例に拘束されるものではなく、本発明の技術的思想の範囲内で任意の変形をなし得ることは勿論である。
【００４７】
下記の実施例１〜１４はメッキ浴中に錯化剤としてチオ尿素系化合物と、アミノカルボン酸系化合物、ポリアミン類、アミノアルコール類などのアミン系化合物を併用添加した例である。
上記実施例１〜１４のうち、実施例９〜１０は錯化剤としてのチオ尿素系化合物にチオ尿素とチオ尿素誘導体を併用した例、実施例１１〜１２は両性界面活性剤とノニオン系界面活性剤を併用添加した例、実施例１３〜１４はチオ尿素系化合物にチオ尿素とチオ尿素誘導体を併用し、且つ、両性界面活性剤とノニオン系界面活性剤を併用添加した例である。
また、下記の比較例１〜４は、メッキ浴中にチオ尿素系化合物又はアミン系化合物のいずれか一種のみを単独添加した例である。このうち、比較例４は錯化剤にチオ尿素のみを添加し、メッキ浴中のビスマス塩の濃度を１ｇ／Ｌ、第一スズ塩に対するビスマス塩の金属塩換算としての含有比率(Ｂｉ／Ｓｎ)を１／３０に設定したもので、冒述の従来技術に相当する例である。比較例１はこのビスマス塩の含有濃度を増大させた例、比較例２は錯化剤にアミン系化合物(具体的には、アミノカルボン酸系化合物)のみを単独添加した例、比較例３はチオ尿素を単独添加するとともに、両性界面活性剤とノニオン系界面活性剤を併用添加した例である。
【００４８】
《実施例１》
下記の組成で無電解スズ−ビスマス合金メッキ浴を建浴した。
・メタンスルホン酸第一スズ(Ｓｎ2+として)            ：  ４０ｇ／Ｌ
・メタンスルホン酸ビスマス(Ｂｉ3+として)            ：    ３ｇ／Ｌ
・メタンスルホン酸                                  ：  ８０ｇ／Ｌ
・チオ尿素                                          ：１２０ｇ／Ｌ
・エチレンジアミンテトラメチレンリン酸              ：  ３０ｇ／Ｌ
・次亜リン酸                                        ：  ３０ｇ／Ｌ
【００４９】
《実施例２》
下記の組成で無電解スズ−ビスマス合金メッキ浴を建浴した。
・メタンスルホン酸第一スズ(Ｓｎ2+として)            ：  ３０ｇ／Ｌ
・エタンスルホン酸ビスマス(Ｂｉ3+として)            ：    １ｇ／Ｌ
・２−ブタンスルホン酸                              ：  ８０ｇ／Ｌ
・１，３−ジメチルチオ尿素                          ：１００ｇ／Ｌ
・トリエチレンテトラミン六酢酸(ＴＴＨＡ)            ：  ４０ｇ／Ｌ
・オクチルフェノールポリエトキシレート(ＥＯ１０)    ：  １５ｇ／Ｌ
【００５０】
《実施例３》
下記の組成で無電解スズ−ビスマス合金メッキ浴を建浴した。
0004099684.tif 000007
【００５１】
《実施例４》
下記の組成で無電解スズ−ビスマス合金メッキ浴を建浴した。
・ｐ−フェノールスルホン酸第一スズ（Ｓｎ2+として）  ：  ２０ｇ／Ｌ
・ｐ−フェノールスルホン酸ビスマス（Ｂｉ3+として）  ：    ５ｇ／Ｌ
・メタンスルホン酸                                  ：１００ｇ／Ｌ
・ジエチルチオ尿素                                  ：１２０ｇ／Ｌ
・トリエチレンテトラミン六酢酸(ＴＴＨＡ)            ：  ３０ｇ／Ｌ
・次亜リン酸ナトリウム                              ：  ４５ｇ／Ｌ
・ラウリルジメチルアミノ酢酸ベタイン                ：  １５ｇ／Ｌ
【００５２】
《実施例５》
下記の組成で無電解スズ−ビスマス合金メッキ浴を建浴した。
・メタンスルホン酸第一スズ(Ｓｎ2+として)            ：  ２０ｇ／Ｌ
・硝酸ビスマス(Ｂｉ3+として)                        ：    ２ｇ／Ｌ
・メタンスルホン酸                                  ：  ４０ｇ／Ｌ
・チオ尿素                                          ：１２０ｇ／Ｌ
・ニトリロ三酢酸(ＮＴＡ)                            ：  ５０ｇ／Ｌ
・次亜リン酸アンモニウム                            ：  ６０ｇ／Ｌ
【００５３】
《実施例６》
下記の組成で無電解スズ−ビスマス合金メッキ浴を建浴した。
・メタンスルホン酸第一スズ(Ｓｎ2+として)            ：  １５ｇ／Ｌ
・塩化ビスマス(Ｂｉ3+として)                        ：    ２ｇ／Ｌ
・エタンスルホン酸                                  ：  ７０ｇ／Ｌ
・チオ尿素                                          ：１５０ｇ／Ｌ
・イミノ二酢酸(ＩＤＡ)                              ：  ２０ｇ／Ｌ
・次亜リン酸カリウム                                ：  ３５ｇ／Ｌ
【００５４】
《実施例７》
下記の組成で無電解スズ−ビスマス合金メッキ浴を建浴した。
・メタンスルホン酸第一スズ(Ｓｎ2+として)            ：  ４０ｇ／Ｌ
・メタンスルホン酸ビスマス(Ｂｉ3+として)            ：    ３ｇ／Ｌ
・メタンスルホン酸                                  ：  ７５ｇ／Ｌ
・チオ尿素                                          ：１２０ｇ／Ｌ
・ジエチレントリアミン五酢酸(ＤＴＰＡ)              ：  ３０ｇ／Ｌ
・次亜リン酸カリウム                                ：  ３０ｇ／Ｌ
・ラウリルアルコールポリエトキシレート(ＥＯ１５)    ：  １０ｇ／Ｌ
【００５５】
《実施例８》
下記の組成で無電解スズ−ビスマス合金メッキ浴を建浴した。
・エタンスルホン酸第一スズ(Ｓｎ2+として)            ：  ３０ｇ／Ｌ
・エタンスルホン酸ビスマス(Ｂｉ3+として)            ：    ３ｇ／Ｌ
・エタンスルホン酸                                  ：  ６５ｇ／Ｌ
・チオ尿素                                          ：  ９５ｇ／Ｌ
・トリエタノールアミン                              ：  ２５ｇ／Ｌ
・次亜リン酸アンモニウム                            ：  ４０ｇ／Ｌ
・ラウリルアルコールポリエトキシレート(ＥＯ１５)    ：  １０ｇ／Ｌ
【００５６】
《実施例９》
下記の組成で無電解スズ−ビスマス合金メッキ浴を建浴した。
・メタンスルホン酸第一スズ(Ｓｎ2+として)            ：  ５０ｇ／Ｌ
・メタンスルホン酸ビスマス(Ｂｉ3+として)            ：    ８ｇ／Ｌ
・ｐ−フェノールスルホン酸                          ：  ９５ｇ／Ｌ
・チオ尿素                                          ：１２０ｇ／Ｌ
・アリルチオ尿素                                    ：  ３０ｇ／Ｌ
・ヒドロキシエチルエチレンジアミン三酢酸(ＨＥＤＴＡ)：  ３０ｇ／Ｌ
・次亜リン酸                                        ：  ３０ｇ／Ｌ
・ミリスチルジメチルアミノ酢酸ベタイン              ：    ６ｇ／Ｌ
【００５７】
《実施例１０》
下記の組成で無電解スズ−ビスマス合金メッキ浴を建浴した。
・メタンスルホン酸第一スズ(Ｓｎ2+として)            ：  ３０ｇ／Ｌ
・メタンスルホン酸ビスマス(Ｂｉ3+として)            ：  １２ｇ／Ｌ
・２−ヒドロキシプロパン−１−スルホン酸            ：  ７５ｇ／Ｌ
・チオ尿素                                          ：１００ｇ／Ｌ
・エチレンチオ尿素                                  ：  ３０ｇ／Ｌ
・ニトリロ三酢酸(ＮＴＡ)                            ：  ２０ｇ／Ｌ
・次亜リン酸ナトリウム                              ：  ５０ｇ／Ｌ
・ミリスチルジメチルアミノ酢酸ベタイン              ：    ８ｇ／Ｌ
【００５８】
《実施例１１》
下記の組成で無電解スズ−ビスマス合金メッキ浴を建浴した。
・ｐ−フェノールスルホン酸第一スズ(Ｓｎ2+として)    ：  ４０ｇ／Ｌ
・塩化ビスマス(Ｂｉ3+として)                        ：    ３ｇ／Ｌ
・ｐ−フェノールスルホン酸                          ：  ５０ｇ／Ｌ
・チオ尿素                                          ：  ７５ｇ／Ｌ
・エチレンジアミン                                  ：  ４０ｇ／Ｌ
・次亜リン酸                                        ：  ３０ｇ／Ｌ
・ラウリルジメチルアミノ酢酸ベタイン                ：    ７ｇ／Ｌ
・ノニルフェノールポリエトキシレート(ＥＯ１５)      ：    ７ｇ／Ｌ
【００５９】
《実施例１２》
下記の組成で無電解スズ−ビスマス合金メッキ浴を建浴した。
・メタンスルホン酸第一スズ(Ｓｎ2+として)            ：  ３５ｇ／Ｌ
・ｐ−フェノールスルホン酸ビスマス(Ｂｉ3+として)    ：  １０ｇ／Ｌ
・クレゾールスルホン酸                              ：  ２０ｇ／Ｌ
・チオ尿素                                          ：  ９０ｇ／Ｌ
・エチレンジアミン四酢酸(ＥＤＴＡ)                  ：  ３０ｇ／Ｌ
・次亜リン酸カルシウム                              ：  ４０ｇ／Ｌ
・ラウリルジメチルアミノ酢酸ベタイン                ：    ８ｇ／Ｌ
・オクチルアミンポリエトキシレート(ＥＯ８）         ：    ５ｇ／Ｌ
【００６０】
《実施例１３》
下記の組成で無電解スズ−ビスマス合金メッキ浴を建浴した。
・ｐ−フェノールスルホン酸第一スズ(Ｓｎ2+として)    ：  ２５ｇ／Ｌ
・ｐ−フェノールスルホン酸ビスマス(Ｂｉ3+として)    ：    ３ｇ／Ｌ
・メタンスルホン酸                                  ：  ５０ｇ／Ｌ
・チオ尿素                                          ：  ８５ｇ／Ｌ
・１,３−ジメチルチオ尿素                           ：  ３５ｇ／Ｌ
・イミノジプロピオン酸(ＩＤＰ)                      ：  ２０ｇ／Ｌ
・次亜リン酸                                        ：  ４０ｇ／Ｌ
・ステアリルジメチルアミノ酢酸ベタイン              ：    ５ｇ／Ｌ
・β−ナフトールポリエトキシレート(ＥＯ１５)        ：    ８ｇ／Ｌ
【００６１】
《実施例１４》
下記の組成で無電解スズ−ビスマス合金メッキ浴を建浴した。
・ｐ−フェノールスルホン酸第一スズ(Ｓｎ2+として)    ：  ４０ｇ／Ｌ
・メタンスルホン酸ビスマス(Ｂｉ3+として)            ：    ２ｇ／Ｌ
・２−ヒドロキシプロパン−１−スルホン酸            ：  １５ｇ／Ｌ
・チオ尿素                                          ：１００ｇ／Ｌ
・二酸化チオ尿素                                    ：  ２５ｇ／Ｌ
・ジエチレントリアミン五酢酸(ＤＴＰＡ)              ：  ３０ｇ／Ｌ
・次亜リン酸                                        ：  ３０ｇ／Ｌ
・ステアリルジメチルアミノ酢酸ベタイン              ：    ５ｇ／Ｌ
・クミルフェノールポリエトキシレート(ＥＯ１０)      ：    ５ｇ／Ｌ
【００６６】
《比較例１》
下記の組成で無電解スズ−ビスマス合金メッキ浴を建浴した。
・メタンスルホン酸第一スズ(Ｓｎ2+として)            ：  ５０ｇ／Ｌ
・メタンスルホン酸ビスマス(Ｂｉ3+として)            ：    ５ｇ／Ｌ
・メタンスルホン酸                                  ：  ５０ｇ／Ｌ
・チオ尿素                                          ：１００ｇ／Ｌ
【００６７】
《比較例２》
下記の組成で無電解スズ−ビスマス合金メッキ浴を建浴した。
・メタンスルホン酸第一スズ(Ｓｎ2+として)            ：  ３０ｇ／Ｌ
・メタンスルホン酸ビスマス(Ｂｉ3+として)            ：  １０ｇ／Ｌ
・メタンスルホン酸                                  ：  ９０ｇ／Ｌ
・トリエチレンテトラミン六酢酸(ＴＴＨＡ)            ：  ５０ｇ／Ｌ
・次亜リン酸アンモニウム                            ：  ３０ｇ／Ｌ
【００６８】
《比較例３》
下記の組成で無電解スズ−ビスマス合金メッキ浴を建浴した。
・メタンスルホン酸第一スズ(Ｓｎ2+として)            ：  ４５ｇ／Ｌ
・メタンスルホン酸ビスマス(Ｂｉ3+として)            ：    ８ｇ／Ｌ
・メタンスルホン酸                                  ：  ６０ｇ／Ｌ
・チオ尿素                                          ：  ７０ｇ／Ｌ
・ラウリルジメチルアミンオキシド                    ：    ５ｇ／Ｌ
・β−ナフトールポリエトキシレート(ＥＯ１５)        ：  １０ｇ／Ｌ
【００６９】
《比較例４》
下記の組成で無電解スズ−ビスマス合金メッキ浴を建浴した。
・メタンスルホン酸第一スズ(Ｓｎ2+として)            ：  ３０ｇ／Ｌ
・メタンスルホン酸ビスマス(Ｂｉ3+として)            ：    １ｇ／Ｌ
・メタンスルホン酸                                  ：  ５０ｇ／Ｌ
・チオ尿素                                          ：１００ｇ／Ｌ
【００７０】
《無電解メッキ浴の高温経時安定性に関する試験例》
そこで、上記実施例１〜１４並びに比較例１〜４の各無電解スズ−ビスマス合金メッキ液を１Ｌビーカーに収容し、これを６５℃に恒温設定したウォーターバスに入れて夫々２００時間に亘って高温保持し、当該加熱条件下における２００時間経過時点でのメッキ液の変化を観測し、各メッキ液の劣化(分解)状態の度合を評価した。
但し、当該高温経時安定性の評価基準は下記の通りである。
○：メッキ浴に濁りや沈殿が認められず、浴が分解せずに透明度が高く、初期建浴時の浴状態となんら変化がない。
×：メッキ浴に濁りや沈殿が生じて、浴が分解状態にあった。
【００７１】
図１の中央左寄りの欄はその試験結果である。錯化剤としてチオ尿素系化合物とアミン系化合物とを組み合わせた実施例１〜１４では、全て○の評価であった。これに対して、錯化剤にチオ尿素を単独使用した比較例４(冒述の従来技術に相当する例)、比較例１及び比較例３、或はアミノカルボン酸系化合物を単独使用した比較例２では、共に評価は×であった。
即ち、チオ尿素系化合物とアミン系化合物を併用した実施例では、チオ尿素とアミン系化合物のいずれか一方のみを使用した比較例との対比において、高温経時安定性の点で明らかな優位性が確認できた。
【００７２】
そこで、上記各実施例１〜１４並びに比較例１〜４の各無電解メッキ浴を６５℃に保持し、ＶＬＰ(電解銅箔の一種)によりパターン形成したＴＡＢのフィルムキャリアの試験片を５分間浸漬させて、無電解スズ−ビスマス合金メッキを施した。
得られた各スズ−ビスマス合金メッキ皮膜に関して、その外観を目視で観察するとともに、皮膜の膜厚(μｍ)並びに皮膜中のビスマス組成比(％)を機器で測定した。
【００７３】
《メッキ皮膜の膜厚及びビスマス組成比》
図１の右半部の欄には、上記メッキ皮膜の膜厚及びビスマス組成比を示した。  同図によると、実施例１〜１４では、スズとビスマスが確実に共析化して、得られた皮膜中のビスマス組成比も所望の数値を示した。また、膜厚も実用レベル或はそれ以上を示した。
特に、皮膜中のビスマス組成比とメッキ浴中のビスマス組成比を対比すると、比較例１〜４ではその差異が大きいのに対して、実施例１〜１４では相対的にその差異が縮小する傾向を示した。
【００７４】
《メッキ皮膜の外観評価試験例》
スズ−ビスマス合金メッキ皮膜の外観は下記の基準に基づいて評価した。
○：白色外観で、金属光沢を呈した。
△：白色外観を呈していたが、茶色、褐色などのシミ、ムラが見られた。
×：黒色外観を呈した。
【００７５】
図１の最左欄はその結果である。実施例１〜１４は全て○の評価であったが、比較例１〜４は共に×の評価であった。特に、冒述の従来技術に相当する比較例４では、スズとビスマスの共析化は達成されるが、メッキ皮膜が黒色外観を呈して、実用レベルの具備には問題が多いことが判った。
【００７６】
そこで、前記実施例１〜１４並びに比較例１〜４の各メッキ浴において、無電解スズ−ビスマス合金メッキを施したＴＡＢを夫々銅板上にボンディングし、スズ−ビスマス合金皮膜の接合強度を調べた。
【００７７】
《接合強度試験例》
即ち、ボンディングマシーン（アビオニクス社製ＴＣＷ−１１５Ａ）を使用し、０.５μｍの金メッキを施した銅板上に前記実施例及び比較例の各メッキ浴によって無電解スズ−ビスマス合金メッキを施したＴＡＢの回路パターン(具体的には、インナリード)を、荷重５０ｇ／単位インナリード、温度４５０℃、時間５秒の条件下でボンディングした。
そして、ボンディング後のインナリードの一端を、上記銅板に対して直角方向に破断するまで引っ張り、その破断モードを調べることでリードのピーリング強度(引き剥がし強度)の簡易試験を行った。
【００７８】
但し、当該接合強度試験の評価基準は、接合強度の強弱を主要な基準としながら、且つ、ボンディング後のインナリード周辺のフィレットの形成状態(拡大鏡での俯瞰観察)を補足的な参考基準として、下記の通りに設定した。
◎：リード自体で破断し、且つ、フィレットはリードの全周で均一な形状で連続形成されていた。
○：リード自体で破断し、且つ、フィレットはリードの全周でほぼ均一な形状で連続形成されていた。
◇：フィレット形成は局部的に不充分であったが、リード自体で破断しており、実用的な接合強度のレベルは保持していた。
△：フィレットは不連続に形成され、リードと金メッキの界面で破断した。
×：リードと金メッキの界面で破断し、フィレットは形成されなかった。
【００７９】
図１の左寄り欄はその試験結果である。
錯化剤としてチオ尿素系化合物とアミノカルボン酸系化合物を組み合わせた実施例１〜１４では、接合強度は全て◎〜◇の評価、即ち、スズ皮膜、或はスズ−鉛合金皮膜に比べても遜色のない実用レベルを具備していた。
特に、チオ尿素系化合物とアミノカルボン酸系化合物の共存下において、チオ尿素系化合物としてチオ尿素とチオ尿素誘導体を併用した実施例９〜１０、或は、両性界面活性剤とノニオン系界面活性剤を併用添加した実施例１１〜１２では接合強度は夫々○の評価であり、また、チオ尿素系化合物としてチオ尿素とチオ尿素誘導体を併用し、且つ、両性界面活性剤とノニオン系界面活性剤を併用添加した実施例１３〜１４では接合強度は◎の評価に向上した。
これに対して、アミン系化合物を使用せず、チオ尿素のみを単独使用した比較例１及び比較例４、或は、チオ尿素系化合物を使用せず、アミン系化合物(具体的には、アミノカルボン酸系化合物)のみを単独使用した比較例２では接合強度は共に×の評価であった。また、チオ尿素のみを単独使用し、且つ、両性界面活性剤とノニオン系界面活性剤を併用添加した比較例３では接合強度は△の評価であった。
【００８０】
以上の各種試験結果によると、無電解スズ−ビスマス合金メッキ浴に錯化剤としてチオ尿素系化合物とアミン系化合物を併用添加すると、スズとビスマスを確実に共析化できるとともに、得られるスズ−ビスマス合金皮膜の接合強度も実用レベル以上を確保できることが確認できた。
即ち、チオ尿素系化合物とアミン系化合物を併用した実施例では、チオ尿素とアミン系化合物のいずれか一方のみを使用した比較例との対比において、スズ−ビスマス合金皮膜の形成(スズとビスマスの共析化)と当該皮膜の接合強度の点で明らかな優位性が確認できた。
殊に、チオ尿素系化合物とアミン系化合物の共存下において、チオ尿素系化合物としてチオ尿素とチオ尿素誘導体を併用すると、接合強度がさらに向上することが確認できた。チオ尿素誘導体はチオ尿素の窒素原子或は硫黄原子の１個以上に置換基が結合し、分子容がチオ尿素より大きいため、これらの特性がチオ尿素との併用下では接合強度の向上に寄与するものと考えられる。
また、上記共存下において、無電解スズ−ビスマス合金メッキ浴に添加する界面活性剤として、両性界面活性剤とノニオン系界面活性剤を併用添加すると、やはりメッキ皮膜の接合強度の向上に寄与することが確認できた。
これに対して、チオ尿素とアミン系化合物のいずれか一方のみを含有させた場合には、皮膜の接合強度は不充分であり、特に、冒述の従来技術に相当するメッキ皮膜(比較例４参照)は、接合強度の面でも実用性に大きな問題があることが再確認できた。
【図面の簡単な説明】
【図１】  実施例１〜１４並びに比較例１〜４の各無電解スズ−ビスマス合金メッキ浴の高温経時安定性、各メッキ浴から得られるスズ−ビスマス合金皮膜の外観、接合強度、膜厚、ビスマス組成比などの試験或は観察結果を示す図表である。
【図１】
0004099684.tif 000008